(57)【要約】本発明は重合体の新規な調製方法に関し、この方法は、少なくとも２個のチオール基を有するポリチオールモノマー；およびイソシアネート、イソチオシアネートおよびこれらの組み合わせから選択される少なくとも２個の官能基を有するポリシアネートモノマー；の反応生成物であり、イソシアネート、イソチオシアネートおよびこれらの組み合わせから選択される少なくとも２個の官能基を有する少なくとも１種のポリシアネート反応体を含有する第１成分；および第１アミン、第２アミンおよびこれらの組み合わせから選択される少なくとも２個の官能基を有する少なくとも１種のポリアミン反応体を含有する第２成分；を重合する工程を包含する。上記第１成分由来の（ＮＣＯ＋ＮＣＳ）基と上記第２成分由来の（−ＮＨ２＋−ＮＨ−）基とのモル当量比は０．５〜１００である。また、本発明は本発明の方法により調製された重合体に向けられている。さらに、本発明は本発明の重合体から調製される光互変性物品に向けられている。【特許請求の範囲】
【請求項１】
（ａ）（ｉ）少なくとも２個のチオール基を有するポリチオールモノマー；および
（ｉｉ）イソシアネート、イソチオシアネートおよびこれらの組み合わせから選択される少なくとも２個の官能基を有するポリシアネートモノマー；
の反応生成物であり、イソシアネート、イソチオシアネートおよびこれらの組み合わせから選択される少なくとも２個の官能基を有する少なくとも１種のポリシアネート反応体を含有する第１成分；および
（ｂ）第１アミン、第２アミンおよびこれらの組み合わせから選択される少なくとも２個の官能基を有する少なくとも１種のポリアミン反応体を含有する第２成分；
を含有し、該第１成分由来の（ＮＣＯ＋ＮＣＳ）基と該第２成分由来の（−ＮＨ２＋−ＮＨ−）基とのモル当量比が０．５〜１００である２成分組成物を重合する工程を包含する、重合体を調製する方法。
【請求項２】
前記第１成分が、
（ｉｉｉ）少なくとも２個の反応性水素基を有する反応性水素材料であって、ポリオールおよびヒドロキシル基およびチオール基の両方を有する材料からなる群から選択される反応性水素材料、
をさらに含有する請求項１記載の方法。
【請求項３】
前記第１成分中の（ｉ）および（ｉｉ）の相対量が、（ＮＣＯ＋ＮＣＳ）／（ＳＨ）のモル当量比が１．０を上回るように選択される請求項１記載の方法。
【請求項４】
前記第１成分中の（ｉ）、（ｉｉ）および（ｉｉｉ）の相対量が、（ＮＣＯ＋ＮＣＳ）／（ＳＨ＋ＯＨ）のモル当量比が１．０を上回るように選択される請求項２記載の方法。
【請求項５】
前記第１成分および前記第２成分が、それらが重合された場合に得られる重合体が少なくとも約１．５７の屈折率、少なくとも約３０のアッベ数、および少なくとも１の初期バーコル硬度を有するように選択される請求項１記載の方法。
【請求項６】
（ｉ）、（ｉｉ）および（ｉｉｉ）の相対量が、（ＮＣＯ＋ＮＣＳ）／（ＳＨ＋ＯＨ）のモル当量比が１．２：１．０〜４．０：１．０になるように選択される請求項２記載の方法。
【請求項７】
前記ポリチオールモノマーが、２，５−ジメルカプトメチル−１，４−ジチアン、２，２’−チオジエタンチオール、ペンタエリスリトールテトラキス（３−メルカプトプロピオネート）、ペンタエリスリトールテトラキス（２−メルカプトアセテート）、トリメチロールプロパントリス（３−メルカプトプロピオネート）、トリメチロールプロパントリス（２−メルカプトアセテート）、４−メルカプトメチル−３，６−ジチア−１，８−オクタンジチオール、４−ｔｅｒ−ブチル−１，２−ベンゼンジチオール、４，４’−チオジベンゼンチオール、ベンゼンジチオール、エチレングリコールジ（２−メルカプトアセテート）、エチレングリコールジ（３−メルカプトプロピオネート）、ポリ（エチレングリコール）ジ（２−メルカプトアセテート）およびポリ（エチレングリコール）ジ（３−メルカプトプロピオネート）、式
【化１】
2004500447.tif 000014
［式中、Ｒ１およびＲ２は、それぞれ独立して、直鎖または分岐鎖アルキレン、環状アルキレン、フェニレンおよびＣ１〜Ｃ９アルキル置換フェニレンである。］
で示されるポリチオール、および該ポリチオールのオリゴマーおよび該ポリチオールのモノマーの混合物からなる群から選択される請求項１記載の方法。
【請求項８】
前記ポリチオールオリゴマーがジスルフィド結合を有し、塩基性触媒の存在下でポリチオールモノマーと硫黄とを反応させることによって調製される請求項７記載の方法。
【請求項９】
前記ポリチオールオリゴマーが、式
【化２】
2004500447.tif 000015
［式中、ｎは１〜２１の整数である。］
で示される請求項７記載の方法。
【請求項１０】
前記ポリチオールオリゴマーが、式
【化３】
2004500447.tif 000016
［式中、Ｒ１およびＲ２は、それぞれ独立して、直鎖または分岐鎖アルキレン、環状アルキレン、フェニレンおよびＣ１〜Ｃ９アルキル置換フェニレンから選択され、ｎおよびｍは、独立して、ｎ＋ｍが少なくとも１になるような０〜２１の整数である。］
で示される請求項７記載の方法。
【請求項１１】
前記ポリシアネートモノマーが少なくとも２個のイソシアネート基を有するポリシアネートである請求項１記載の方法。
【請求項１２】
前記ポリシアネートモノマーがその骨格中に１個以上の硫黄原子を有するポリシアネートである請求項１記載の方法。
【請求項１３】
前記その骨格中に１個以上の硫黄原子を有するポリシアネートモノマーが、式
【化４】
2004500447.tif 000017
［式中、Ｒ１０およびＲ１１は、それぞれ独立して、Ｃ１〜Ｃ３アルキルである。］
で示されるものである請求項１２記載の方法。
【請求項１４】
前記ポリシアネートモノマーが、α，α’−キシレンジイソシアネート、α，α，α’，α’−テトラメチルキシレンジイソシアネート、イソホロンジイソシアネート、ビス（イソシアナトシクロヘキシル）メタン、オルト−トルイジンジイソシアネート、オルト−トリリジンジイソシアネート、オルト−トリレンジイソシアネートおよび４，４’−ジフェニルメタンジイソシアネート、およびこれらポリイソシアネートモノマーの混合物からなる群から選択される請求項１１記載の方法。
【請求項１５】
前記第２成分のポリアミン反応体が、エチレンジアミン、Ｃ１〜Ｃ３ジアルキルトルエンジアミン、メチレンジアニリン、トリメチレングリコールジ（パラ−アミノベンゾエート）、式（Ａ）
【化５】
2004500447.tif 000018
で示されるジアミン、式（Ｂ）
【化６】
2004500447.tif 000019
で示されるジアミン、式（Ｃ）
【化７】
2004500447.tif 000020
で示されるジアミンからなる群から選択される請求項１記載の方法。
【請求項１６】
式（Ａ）のジアミンが、式
【化８】
2004500447.tif 000021
【化９】
2004500447.tif 000022
［式中、Ｒ３およびＲ４は、それぞれ独立してＣ１〜Ｃ３アルキルであり、そしてＲ５は水素およびハロゲンから選択される。］、
およびこれらジアミンの混合物からなる群の１種以上から選択される請求項１５記載の方法。
【請求項１７】
式（Ｂ）のジアミンが、式
【化１０】
2004500447.tif 000023
【化１１】
2004500447.tif 000024
［式中、Ｒ３およびＲ４は、それぞれ独立してＣ１〜Ｃ３アルキルであり、そしてＲ５は水素またはハロゲンから選択される。］、
およびこれらジアミンの混合物からなる群の１種以上から選択される請求項１５記載の方法。
【請求項１８】
式（Ｃ）のジアミンが、式
【化１２】
2004500447.tif 000025
［式中、Ｒ３およびＲ４は、それぞれ独立してＣ１〜Ｃ３アルキルであり、そしてＲ５は水素およびハロゲンから選択される。］、
およびこれらジアミンの混合物からなる群の１種以上から選択される請求項１５記載の方法。
【請求項１９】
前記第２成分のポリアミン反応体がジアミノトルエンジアルキルスルフィドである請求項１記載の方法。
【請求項２０】
前記ジアミノトルエンジアルキルスルフィドが、式
【化１３】
2004500447.tif 000026
［式中、Ｒ６およびＲ７は直鎖、分岐鎖または環状Ｃ１〜Ｃ２０アルキルである。］で示される２，６ジアミノトルエン−３，５−ジアルキルスルフィドである請求項１９記載の方法。
【請求項２１】
前記２成分組成物に触媒を添加する工程をさらに包含する請求項１記載の方法。
【請求項２２】
前記触媒が第３アミンおよび有機金属化合物からなる群から選択される請求項２１記載の方法。
【請求項２３】
前記第１成分と前記第２成分とを混合する工程をさらに包含する請求項１記載の方法。
【請求項２４】
前記第１成分を脱ガスする工程をさらに包含する請求項１記載の方法。
【請求項２５】
前記第２成分を脱ガスする工程をさらに包含する請求項１記載の方法。
【請求項２６】
前記混合物をモールドに添加する工程をさらに包含する請求項２３記載の方法。
【請求項２７】
前記モールドと、その中の第１成分および第２成分の混合物とを加圧する工程をさらに包含する請求項２６記載の方法。
【請求項２８】
前記加熱工程が前記モールドおよび前記混合物を１００℃〜１４０℃の温度で０．５〜１６時間の間加熱する工程をさらに包含する請求項２７記載の方法。
【請求項２９】
前記第１成分と前記第２成分とが、０．５〜１０の（ＮＣＯ＋ＮＣＳ）基と（−ＮＨ２＋−ＮＨ−）基とのモル当量比を提供するのに十分な量で一緒に重合される請求項１記載の方法。
【請求項３０】
前記第１成分と前記第２成分とが、０．５〜５の（ＮＣＯ＋ＮＣＳ）基と（−ＮＨ２＋−ＮＨ−）基とのモル当量比を提供するのに十分な量で一緒に重合される請求項１記載の方法。
【請求項３１】
光安定剤、熱安定剤、酸化防止剤、紫外光吸収剤、離型剤、静的（光互変性でない）染料、顔料および柔軟化添加剤、および黄変防止剤、およびこれら添加剤の混合物からなる群から選択される添加剤を添加する工程をさらに包含する請求項１記載の方法。
【請求項３２】
前記添加剤が、前記２成分組成物の１０重量％までの量で該２成分組成物中に存在する請求項３１記載の方法。
【請求項３３】
前記離型剤がＣ８〜Ｃ１６アルキルホスフェートエステルである請求項３１記載の方法。
【請求項３４】
前記重合体が光互変性物質をさらに含有する請求項１記載の方法。
【請求項３５】
（ａ）（ｉ）少なくとも２個のチオール基を有するポリチオールモノマー；および
（ｉｉ）イソシアネート、イソチオシアネートおよびこれらの組み合わせから選択される少なくとも２個の官能基を有するポリシアネートモノマー；
の反応生成物であり、イソシアネート、イソチオシアネートおよびこれらの組み合わせから選択される少なくとも２個の官能基を有する少なくとも１種のポリシアネート反応体を含有する第１成分；および
（ｂ）第１アミン、第２アミンおよびこれらの組み合わせから選択される少なくとも２個の官能基を有する少なくとも１種のポリアミン反応体を含有する第２成分；
を含有し、該第１成分由来の（ＮＣＯ＋ＮＣＳ）基と該第２成分由来の（−ＮＨ２＋−ＮＨ−）基とのモル当量比が０．５〜１００である２成分組成物を重合することにより調製される重合体。
【請求項３６】
前記第１成分が、
（ｉｉｉ）少なくとも２個の反応性水素基を有する反応性水素材料であって、ポリオールおよびヒドロキシル基およびチオール基の両方を有する材料からなる群から選択される反応性水素材料、
をさらに含有する請求項３５記載の重合体。
【請求項３７】
前記第１成分中の（ｉ）および（ｉｉ）の相対量が、（ＮＣＯ＋ＮＣＳ）／（ＳＨ）のモル当量比が１．０を上回るように選択される請求項３５記載の重合体。
【請求項３８】
前記第１成分中の（ｉ）、（ｉｉ）および（ｉｉｉ）の相対量が、（ＮＣＯ＋ＮＣＳ）／（ＳＨ＋ＯＨ）のモル当量比が１．０を上回るように選択される請求項３６記載の重合体。
【請求項３９】
前記第１成分および前記第２成分が、それらが重合された場合に得られる重合体が少なくとも約１．５７の屈折率、少なくとも約３０のアッベ数、および少なくとも１の初期バーコル硬度を有するように選択される請求項３５記載の重合体。
【請求項４０】
（ｉ）、（ｉｉ）および（ｉｉｉ）の相対量が、（ＮＣＯ＋ＮＣＳ）／（ＳＨ＋ＯＨ）のモル当量比が１．２：１．０〜４．０：１．０になるように選択される請求項３８記載の方法。
【請求項４１】
前記ポリチオールモノマーが、２，５−ジメルカプトメチル−１，４−ジチアン、２，２’−チオジエタンチオール、ペンタエリスリトールテトラキス（３−メルカプトプロピオネート）、ペンタエリスリトールテトラキス（２−メルカプトアセテート）、トリメチロールプロパントリス（３−メルカプトプロピオネート）、トリメチロールプロパントリス（２−メルカプトアセテート）、４−メルカプトメチル−３，６−ジチア−１，８−オクタンジチオール、４−ｔｅｒ−ブチル−１，２−ベンゼンジチオール、４，４’−チオジベンゼンチオール、ベンゼンジチオール、エチレングリコールジ（２−メルカプトアセテート）、エチレングリコールジ（３−メルカプトプロピオネート）、ポリ（エチレングリコール）ジ（２−メルカプトアセテート）およびポリ（エチレングリコール）ジ（３−メルカプトプロピオネート）、式
【化１４】
2004500447.tif 000027
［式中、Ｒ１およびＲ２は、それぞれ独立して、直鎖または分岐鎖アルキレン、環状アルキレン、フェニレンおよびＣ１〜Ｃ９アルキル置換フェニレンである。］
で示されるポリチオール、および該ポリチオールのオリゴマーおよび該ポリチオールのモノマーの混合物からなる群から選択される請求項３５記載の重合体。
【請求項４２】
前記ポリチオールオリゴマーがジスルフィド結合を有し、塩基性触媒の存在下でポリチオールモノマーと硫黄とを反応させることによって調製される請求項４１記載の重合体。
【請求項４３】
前記ポリチオールオリゴマーが、式
【化１５】
2004500447.tif 000028
［式中、ｎは１〜２１の整数である。］
で示される請求項４１記載の重合体。
【請求項４４】
前記ポリチオールオリゴマーが、式
【化１６】
2004500447.tif 000029
［式中、Ｒ１およびＲ２は、それぞれ独立して、直鎖または分岐鎖アルキレン、環状アルキレン、フェニレンおよびＣ１〜Ｃ９アルキル置換フェニレンから選択され、ｎおよびｍは、独立して、ｎ＋ｍが少なくとも１になるような０〜２１の整数である。］
で示される請求項４１記載の重合体。
【請求項４５】
前記ポリシアネートモノマーが少なくとも２個のイソシアネート基を有するポリシアネートである請求項３５記載の重合体。
【請求項４６】
前記ポリシアネートモノマーが、α，α’−キシレンジイソシアネート、α，α，α’，α’−テトラメチルキシレンジイソシアネート、イソホロンジイソシアネート、ビス（イソシアナトシクロヘキシル）メタン、オルト−トルイジンジイソシアネート、オルト−トリリジンジイソシアネート、オルト−トリレンジイソシアネートおよび４，４’−ジフェニルメタンジイソシアネート、およびこれらポリイソシアネートモノマーの混合物からなる群から選択される請求項４５記載の重合体。
【請求項４７】
前記ポリシアネートモノマーが、その骨格中に１個以上の硫黄原子を有する請求項４５記載の重合体。
【請求項４８】
前記その骨格中に１個以上の硫黄原子を有するポリシアネートモノマーが、式
【化１７】
2004500447.tif 000030
［式中、Ｒ１０およびＲ１１は、それぞれ独立してＣ１〜Ｃ３アルキルである。］
で表される請求項４７記載の重合体。
【請求項４９】
前記第２成分のポリアミン反応体が、エチレンジアミン、Ｃ１〜Ｃ３ジアルキルトルエンジアミン、メチレンジアニリン、トリメチレングリコールジ（パラ−アミノベンゾエート）、式（Ａ）
【化１８】
2004500447.tif 000031
で示されるジアミン、式（Ｂ）
【化１９】
2004500447.tif 000032
で示されるジアミン、式（Ｃ）
【化２０】
2004500447.tif 000033
で示されるジアミンからなる群から選択される請求項３５記載の重合体。
【請求項５０】
式（Ａ）のジアミンが、式
【化２１】
2004500447.tif 000034
［式中、Ｒ３およびＲ４は、それぞれ独立してＣ１〜Ｃ３アルキルであり、そしてＲ５は水素およびハロゲンから選択される。］、
およびこれらジアミンの混合物からなる群の１種以上から選択される請求項４９記載の重合体。
【請求項５１】
式（Ｂ）のジアミンが、式
【化２２】
2004500447.tif 000035
【化２３】
2004500447.tif 000036
［式中、Ｒ３およびＲ４は、それぞれ独立してＣ１〜Ｃ３アルキルであり、そしてＲ５は水素またはハロゲンから選択される。］、
およびこれらジアミンの混合物からなる群の１種以上から選択される請求項４９記載の重合体。
【請求項５２】
式（Ｃ）のジアミンが、式
【化２４】
2004500447.tif 000037
［式中、Ｒ３およびＲ４は、それぞれ独立してＣ１〜Ｃ３アルキルであり、そしてＲ５は水素およびハロゲンから選択される。］、
およびこれらジアミンの混合物からなる群の１種以上から選択される請求項４９記載の重合体。
【請求項５３】
前記第２成分のポリアミン反応体がジアミノトルエンジアルキルスルフィドである請求項３５記載の重合体。
【請求項５４】
前記ジアミノトルエンジアルキルスルフィドが、式
【化２５】
2004500447.tif 000038
［式中、Ｒ６およびＲ７は直鎖、分岐鎖または環状Ｃ１〜Ｃ２０アルキルである。］で示される２，６ジアミノトルエン−３，５−ジアルキルスルフィドである請求項５３記載の重合体。
【請求項５５】
重合を促進するために前記２成分組成物に触媒が添加される請求項３５記載の重合体。
【請求項５６】
前記触媒が第３アミンおよび有機金属化合物からなる群から選択される請求項５５記載の重合体。
【請求項５７】
前記第１成分と前記第２成分とを混合する工程をさらに包含する請求項３５記載の重合体。
【請求項５８】
前記第１成分を脱ガスする工程をさらに包含する請求項３５記載の重合体。
【請求項５９】
前記第２成分を脱ガスする工程をさらに包含する請求項３５記載の重合体。
【請求項６０】
前記混合物をモールドに添加する工程をさらに包含する請求項５７記載の重合体。
【請求項６１】
前記モールドと、その中の第１成分および第２成分の混合物とを加圧する工程をさらに包含する請求項６０記載の重合体。
【請求項６２】
前記加熱工程が前記モールドおよび前記混合物を１００℃〜１４０℃の温度で０．５〜１６時間の間加熱する工程をさらに包含する請求項６１記載の重合体。
【請求項６３】
前記第１成分と前記第２成分とが、０．５〜１０の（ＮＣＯ＋ＮＣＳ）基と（−ＮＨ２＋−ＮＨ−）基とのモル当量比を提供するのに十分な量で一緒に重合される請求項３５記載の重合体。
【請求項６４】
前記第１成分と前記第２成分とが、０．５〜５の（ＮＣＯ＋ＮＣＳ）基と（−ＮＨ２＋−ＮＨ−）基とのモル当量比を提供するのに十分な量で一緒に重合される請求項３５記載の重合体。
【請求項６５】
光安定剤、熱安定剤、酸化防止剤、紫外光吸収剤、離型剤、静的（光互変性でない）染料、顔料および柔軟化添加剤、および黄変防止剤、およびこれら添加剤の混合物からなる群から選択される添加剤を添加する工程をさらに包含する請求項３５記載の重合体。
【請求項６６】
前記離型剤がＣ８〜Ｃ１６アルキルホスフェートエステルである請求項６５記載の方法。
【請求項６７】
前記添加剤が、前記２成分組成物の１０重量％までの量で該２成分組成物中に存在する請求項６５記載の重合体。
【請求項６８】
前記重合体が光互変性物質をさらに含有する請求項３５記載の重合体。
【請求項６９】
（ａ）（ｉ）少なくとも２個のチオール基を有するポリチオールモノマー；および
（ｉｉ）イソシアネート、イソチオシアネートおよびこれらの組み合わせから選択される少なくとも２個の官能基を有するポリシアネートモノマー；
の反応生成物であり、イソシアネート、イソチオシアネートおよびこれらの組み合わせから選択される少なくとも２個の官能基を有する少なくとも１種のポリシアネート反応体を含有する第１成分；および
（ｂ）第１アミン、第２アミンおよびこれらの組み合わせから選択される少なくとも２個の官能基を有する少なくとも１種のポリアミン反応体を含有する第２成分；
を含有し、該第１成分由来の（ＮＣＯ＋ＮＣＳ）基と該第２成分由来の（−ＮＨ２＋−ＮＨ−）基とのモル当量比が０．５〜１００である２成分組成物を重合することにより調製された重合体から誘導される光互変性物品。
【請求項７０】
前記第１成分が、
（ｉｉｉ）少なくとも２個の反応性水素基を有する反応性水素材料であって、ポリオールおよびヒドロキシル基およびチオール基の両方を有する材料からなる群から選択される反応性水素材料、
をさらに含有する請求項６９記載の光互変性物品。
【請求項７１】
前記第１成分中の（ｉ）および（ｉｉ）の相対量が、（ＮＣＯ＋ＮＣＳ）／（ＳＨ）のモル当量比が１．０を上回るように選択される請求項６９記載の光互変性物品。
【請求項７２】
前記第１成分中の（ｉ）、（ｉｉ）および（ｉｉｉ）の相対量が、（ＮＣＯ＋ＮＣＳ）／（ＳＨ＋ＯＨ）のモル当量比が１．０を上回るように選択される請求項７０記載の光互変性物品。
【請求項７３】
前記第１成分および前記第２成分が、それらが重合された場合に得られる重合体が少なくとも約１．５７の屈折率、少なくとも約３０のアッベ数、および少なくとも１の初期バーコル硬度を有するように選択される請求項６９記載の光互変性物品。
【請求項７４】
（ｉ）、（ｉｉ）および（ｉｉｉ）の相対量が、（ＮＣＯ＋ＮＣＳ）／（ＳＨ＋ＯＨ）のモル当量比が１．２：１．０〜４．０：１．０になるように選択される請求項７０記載の光互変性物品。
【請求項７５】
前記ポリチオールモノマーが、２，５−ジメルカプトメチル−１，４−ジチアン、２，２’−チオジエタンチオール、ペンタエリスリトールテトラキス（３−メルカプトプロピオネート）、ペンタエリスリトールテトラキス（２−メルカプトアセテート）、トリメチロールプロパントリス（３−メルカプトプロピオネート）、トリメチロールプロパントリス（２−メルカプトアセテート）、４−メルカプトメチル−３，６−ジチア−１，８−オクタンジチオール、４−ｔｅｒ−ブチル−１，２−ベンゼンジチオール、４，４’−チオジベンゼンチオール、ベンゼンジチオール、エチレングリコールジ（２−メルカプトアセテート）、エチレングリコールジ（３−メルカプトプロピオネート）、ポリ（エチレングリコール）ジ（２−メルカプトアセテート）およびポリ（エチレングリコール）ジ（３−メルカプトプロピオネート）、式
【化２６】
2004500447.tif 000039
［式中、Ｒ１およびＲ２は、それぞれ独立して、直鎖または分岐鎖アルキレン、環状アルキレン、フェニレンおよびＣ１〜Ｃ９アルキル置換フェニレンである。］
で示されるポリチオール、および該ポリチオールのオリゴマーおよび該ポリチオールのモノマーの混合物からなる群から選択される請求項６９記載の光互変性物品。
【請求項７６】
前記ポリチオールオリゴマーがジスルフィド結合を有し、塩基性触媒の存在下でポリチオールモノマーと硫黄とを反応させることによって調製される請求項７５記載の光互変性物品。
【請求項７７】
前記ポリチオールオリゴマーが、式
【化２７】
2004500447.tif 000040
［式中、ｎは１〜２１の整数である。］
で示される請求項７５記載の光互変性物品。
【請求項７８】
前記ポリチオールオリゴマーが、式
【化２８】
2004500447.tif 000041
［式中、Ｒ１およびＲ２は、それぞれ独立して、直鎖または分岐鎖アルキレン、環状アルキレン、フェニレンおよびＣ１〜Ｃ９アルキル置換フェニレンから選択され、ｎおよびｍは、独立して、ｎ＋ｍが少なくとも１になるような０〜２１の整数である。］
で示される請求項７５記載の光互変性物品。
【請求項７９】
前記ポリシアネートモノマーが少なくとも２個のイソシアネート基を有するポリシアネートである請求項６９記載の光互変性物品。
【請求項８０】
前記ポリシアネートモノマーが、α，α’−キシレンジイソシアネート、α，α，α’，α’−テトラメチルキシレンジイソシアネート、イソホロンジイソシアネート、ビス（イソシアナトシクロヘキシル）メタン、オルト−トルイジンジイソシアネート、オルト−トリリジンジイソシアネート、オルト−トリレンジイソシアネートおよび４，４’−ジフェニルメタンジイソシアネート、およびこれらポリイソシアネートモノマーの混合物からなる群から選択される請求項７９記載の光互変性物品。
【請求項８１】
前記第２成分のポリアミン反応体が、エチレンジアミン、Ｃ１〜Ｃ３ジアルキルトルエンジアミン、メチレンジアニリン、トリメチレングリコールジ（パラ−アミノベンゾエート）、式（Ａ）
【化２９】
2004500447.tif 000042
で示されるジアミン、式（Ｂ）
【化３０】
2004500447.tif 000043
で示されるジアミン、式（Ｃ）
【化３１】
2004500447.tif 000044
で示されるジアミンからなる群から選択される請求項６９記載の光互変性物品。
【請求項８２】
式（Ａ）のジアミンが、式
【化３２】
2004500447.tif 000045
［式中、Ｒ３およびＲ４は、それぞれ独立してＣ１〜Ｃ３アルキルであり、そしてＲ５は水素およびハロゲンから選択される。］、
およびこれらジアミンの混合物からなる群の１種以上から選択される請求項８１記載の光互変性物品。
【請求項８３】
式（Ｂ）のジアミンが、式
【化３３】
2004500447.tif 000046
［式中、Ｒ３およびＲ４は、それぞれ独立してＣ１〜Ｃ３アルキルであり、そしてＲ５は水素またはハロゲンから選択される。］、
およびこれらジアミンの混合物からなる群の１種以上から選択される請求項８１記載の光互変性物品。
【請求項８４】
式（Ｃ）のジアミンが、式
【化３４】
2004500447.tif 000047
［式中、Ｒ３およびＲ４は、それぞれ独立してＣ１〜Ｃ３アルキルであり、そしてＲ５は水素およびハロゲンから選択される。］、
およびこれらジアミンの混合物からなる群の１種以上から選択される請求項８１記載の光互変性物品。
【請求項８５】
前記第２成分のポリアミン反応体がジアミノトルエンジアルキルスルフィドである請求項６９記載の光互変性物品。
【請求項８６】
前記ジアミノトルエンジアルキルスルフィドが、式
【化３５】
2004500447.tif 000048
［式中、Ｒ６およびＲ７は直鎖、分岐鎖または環状Ｃ１〜Ｃ２０アルキルである。］で示される２，６ジアミノトルエン−３，５−ジアルキルスルフィドである請求項８５記載の光互変性物品。
【請求項８７】
重合を促進するために前記２成分組成物に触媒が添加される請求項６９記載の重合体。
【請求項８８】
前記触媒が第３アミンおよび有機金属化合物からなる群から選択される請求項８７記載の光互変性物品。
【請求項８９】
前記第１成分と前記第２成分とを混合する工程をさらに包含する請求項６９記載の光互変性物品。
【請求項９０】
前記第１成分を脱ガスする工程をさらに包含する請求項６９記載の光互変性物品。
【請求項９１】
前記第２成分を脱ガスする工程をさらに包含する請求項６９記載の光互変性物品。
【請求項９２】
前記混合物をモールドに添加する工程をさらに包含する請求項６９記載の光互変性物品。
【請求項９３】
前記モールドと、その中の第１成分および第２成分の混合物とを加圧する工程をさらに包含する請求項９２記載の光互変性物品。
【請求項９４】
前記加熱工程が前記モールドおよび前記混合物を１００℃〜１４０℃の温度で０．５〜１６時間の間加熱する工程をさらに包含する請求項９３記載の光互変性物品。
【請求項９５】
前記第１成分と前記第２成分とが、０．５〜１０の（ＮＣＯ＋ＮＣＳ）基と（−ＮＨ２＋−ＮＨ−）基とのモル当量比を提供するのに十分な量で一緒に重合される請求項６９記載の光互変性物品。
【請求項９６】
前記第１成分と前記第２成分とが、０．５〜５の（ＮＣＯ＋ＮＣＳ）基と（−ＮＨ２＋−ＮＨ−）基とのモル当量比を提供するのに十分な量で一緒に重合される請求項６９記載の光互変性物品。
【請求項９７】
光安定剤、熱安定剤、酸化防止剤、紫外光吸収剤、離型剤、静的（光互変性でない）染料、顔料および柔軟化添加剤、および黄変防止剤、およびこれら添加剤の混合物からなる群から選択される添加剤を添加する工程をさらに包含する請求項６９記載の光互変性物品。
【請求項９８】
前記添加剤が、前記２成分組成物の１０重量％までの量で該２成分組成物中に存在する請求項９７記載の光互変性物品。
【請求項９９】
前記離型剤がＣ８〜Ｃ１６アルキルホスフェートエステルである請求項９７記載の光互変性物品。
【請求項１００】
前記重合体が光互変性物質をさらに含有する請求項６９記載の光互変性物品。
【請求項１０１】
前記光互変性物質が前記第１成分と混合される請求項１００記載の光互変性物品。
【請求項１０２】
前記光互変性物質が前記第２成分と混合される請求項１００記載の光互変性物品。
【請求項１０３】
前記光互変性物質が前記光互変性物品に、該光互変性物品の表面積の平方センチメートルに対して０．１５〜０．３５ミリグラムで設けられる請求項１００記載の光互変性物品。
【請求項１０４】
前記光互変性物質が、スピロ（インドリン）ナフトオキサジン、スピロ（インドリン）ベンズオキサジン、クロメン、ベンゾピラン、ナフトピラン、有機金属ジチゾネート、（アリールアゾ）−チオホルミックアリールヒドラジデート、水銀ジチゾネート、フルギド、フルギミド、３−フリルフルギド、３−チエニルフルギド、３−フリルフルギミド、および３−チエニルフルギミド、およびこれら光互変性物質の混合物からなる群から選択される請求項１００記載の光互変性物品。
【請求項１０５】
前記光互変性物質が５９０〜７００ナノメートルの可視範囲に活性化吸収極大を有する請求項１００記載の光互変性物品。
【請求項１０６】
前記光互変性物質が４００〜５００ナノメートルの可視範囲に活性化吸収極大を有する請求項１００記載の光互変性物品。
【請求項１０７】
前記光互変性物質が５００〜７００ナノメートルの可視範囲に活性化吸収極大を有する請求項１００記載の光互変性物品。
【請求項１０８】
前記光互変性物質が、注型硬化、有機重合体のマトリックス中への包封、および硬化前に２成分組成物中に組み込むこと、からなるリストから選択される方法を用いて前記光互変性物品に設けられるか組み込まれる請求項１００記載の光互変性物品。
【請求項１０９】
前記光互変性物質が、光互変性物質の重合体への浸透が達成されるように光互変性物質の吸収により設けられる請求項１００記載の光互変性物品。
【請求項１１０】
前記吸収工程が、溶媒に補助される移転吸収を包含する請求項１０９記載の光互変性物品。
【請求項１１１】
前記吸収工程が、蒸気相移転を包含する請求項１０９記載の光互変性物品。
【請求項１１２】
前記光互変性物質が光互変性物品の表面に被覆として設けられる請求項１００記載の光互変性物品。
【請求項１１３】
前記吸収工程が以下の工程を包含する請求項１０９記載の光互変性物品：
光互変性物品を光互変性物質で被覆する工程；
該光互変性物品の表面を加熱する工程；および
該光互変性物品の表面から残留被覆を除去する工程。
【請求項１１４】
前記光互変性物品が視覚障害を矯正するための光学レンズである請求項１００記載の光互変性物品。
【請求項１１５】
前記ポリシアネートモノマーがその骨格中に１個以上の硫黄原子を有する請求項６９記載の光互変性物品。
【請求項１１６】
前記その骨格中に１個以上の硫黄原子を有するポリシアネートモノマーが、式
【化３６】
2004500447.tif 000049
［式中、Ｒ１０およびＲ１１は、それぞれ独立してＣ１〜Ｃ３アルキルである。］
で表される請求項１１５記載の光互変性物品。
【請求項１１７】
前記重合が、前記第１成分および前記第２成分がそれぞれシリンダーから混合ヘッドを通して計量供給され、成形装置に射出される反応射出成形により行われる請求項１記載の方法。
【請求項１１８】
前記第１成分および前記第２成分がそれぞれシリンダーから混合ヘッドを通して計量供給され、成形装置に射出される反応射出成形により、前記第１成分および前記第２成分が重合されることにより調製される請求項３５記載の重合体。
【請求項１１９】
前記第１成分および前記第２成分がそれぞれシリンダーから混合ヘッドを通して計量供給され、成形装置に射出される反応射出成形により、前記第１成分および前記第２成分が重合されることにより調製される請求項６９記載の光互変性物品。
【発明の詳細な説明】
【０００１】
関連出願の参照
本出願は、１９９９年１１月１８日出願の米国特許仮出願第６０／１６６， １８４号、表題「光学ポリマーの調製方法」の優先権主張出願である。
【０００２】
発明の背景
１．発明の分野
本発明は、二成分有機組成物からの重合体の調製方法であって、その重合体が屈折率少なくとも１．６、アッベ数少なくとも３３、および初期バーコル硬度少なくとも１を有するものに関する。さらに、本発明は、少なくとも２つのイソシアネートおよび／またはイソチオシアネート基を有する少なくとも１つのポリシアネート反応体を含むある種の二成分有機組成物と、少なくとも２つの１級および／または２級アミン基を有するポリアミンとの重合に関する。本発明は、重合体および光互変性物品にも関する。
【０００３】
２．従来技術の記載
多くの有機重合性材料（例えばプラスチック）が、ガラスの代替物および置換物として、光学レンズ、光ファイバー、窓および自動車、船舶および航空機の透明体などの用途で発展している。本明細書で使用される「ガラス」の用語は、シリカベースの無機ガラスを意味する。これらの重合性材料は、ガラスと比較して、粉砕抵抗性、与えられる用途における軽重量性、成形容易性および着色容易性を含む利点を提供することができる。このような重合性材料の代表的な例として、ポリ（メタクリル酸メチル）、熱可塑性ポリカーボネートおよびポリ［ジエチレングリコールビス（アリルカーボネート）］が含まれる。
【０００４】
多くの重合性材料の屈折率は、一般にガラスよりも低い。例えば、ポリ［ジエチレングリコールビス（アリルカーボネート）］の屈折率は約１．５０であり、対して高係数ガラスは例えば１．６０〜１．８０の範囲を有し得る。視覚障害の度合いを補正する（例えば近視の補正）ためのレンズを製作する場合、より低い屈折率を有する重合性材料を使用すると、より高い屈折率を有する材料（例えば高係数ガラス）のものと比較してレンズの厚さが必要となる。必要とされる補正の度合いが実質的にひどい近視の場合は、低係数重合性材料から製作されるレンズは、かなりの厚さが必要となり得る。非常に厚いレンズは、高屈折率ガラスレンズから得られる同等の補正度合いと比べて、低い密度のレンズ材料の使用から得られる何れの利益を打ち消し得る。加えて、より厚い光学レンズは審美的に望まれない。
【０００５】
１．５０以上の屈折率を有する重合性材料が、芳香族モノマーおよびハロゲンおよび／または硫黄原子を含むモノマーから調製できることが知られている。レンズ（特に光学レンズ）を製作する材料は、これらの屈折率によって類別することができる。当業者に理解されるであろうが、一般に、低係数は１．５０未満〜１．５３の屈折係数を含み；中係数は１．５４〜１．５７の屈折係数を含み；そして高係数は一般に１．５８以上の屈折係数を含む。高屈折率を有する重合性材料から調製されたレンズは、一般により低いアッベ数（ｎｕ値としても知られている）を有する。より低いアッベ数は、色分散のレベルの増加を示し、これは一般にレンズの縁またはその付近の光学的ひずみとして現われる。
【０００６】
米国特許第５， ９６１， ８８９号（Ｊｉａｎｇ ｅｔ ａｌ．）は、ポリチオール基を含む成分、ポリイソシアネート基を含む成分および／または多官能性ビニル基を含む成分から調製される光学ポリマー、レンズでの使用を開示している。開示されたポリマーは、通常、屈折率１．６９未満、アッベ数３５未満を有する。
【０００７】
米国特許第５， ９３２， ６８１号（Ｈｅｒｏｌｄ ｅｔ ａｌ．）は、イソシアネートまたはイソチオシアネートおよびポリチオールから調製される光学ポリマー、レンズ材料としての使用を開示している。開示されたポリマーは、屈折率少なくとも１．５７およびアッベ数少なくとも３３を有する。
【０００８】
米国特許第５， ６７９， ７５６号（Ｚｈｕ ｅｔ ａｌ．）は、脂肪族ジイソシアネートとジチオールとを反応させて、チオウレタンプレポリマーを形成し、それからジイソシアネートおよびポリオールと反応させて調製する、熱可塑性チオウレタン−ウレタンコポリマーとして記載の光学ポリマーを開示している。記載のポリマーは、通常、屈折率１．５７〜１．６０、アッベ数３５〜３８を有する。
【０００９】
上記の光学ポリマーは十分な屈折率および色分散を有するが、これらは眼鏡用の日々装着するレンズとしての使用にむくのに必要とされる衝撃抵抗度を必ずしも有していない。
【００１０】
従って、新規な重合性材料（例えば重合体）であって、透明な重合体、特に光学レンズの調製に使用でき、高い屈折率および十分に高いアッベ数の組合せを有し、また低係数重合性材料のものと少なくとも同等および好ましくは良好な物理的性質（特に衝撃抵抗）を有するものを同定することは望ましいことである。
【００１１】
発明の概要
本発明は、
（ａ）イソシアネート、イソチオシアネートおよびそれらの組合せから選択される少なくとも２官能基を有する、少なくとも１つのポリシアネート反応体であって、該ポリシアネート反応体が（ｉ）少なくとも２つのチオール基を有するポリチオールモノマーと（ｉｉ）イソシアネート、イソチオシアネートおよびそれらの組合せから選択される、少なくとも２官能基を有するポリシアネートモノマーとの反応生成物であるものを含む、第１成分；および
（ｂ）１級アミン、２級アミンおよびそれらの組合せから選択される少なくとも２官能基を有する少なくとも１つのポリアミン反応体を含む、第２成分；
を含み、
第１成分の（ＮＣＯ＋ＮＣＳ）基と第２成分の（−ＮＨ２＋−ＮＨ−）基のモル当量比が０．５〜１００である、二成分組成物の重合工程を包含する重合体の調製方法を提供する。
【００１２】
本発明は、本発明の方法により調製される重合体も示す。
【００１３】
本発明はさらに、本発明の重合体から調製され得る光互変性物品を示す。
【００１４】
発明の詳細な記載
特記しない限り、本明細書で使用される、構成要素、反応条件などの全数値または数量に関する表現は、すべての場合に「約」の用語で修飾されると理解されるべきである。
【００１５】
本発明は、
（ａ）イソシアネート、イソチオシアネートおよびそれらの組合せから選択される少なくとも２官能基を有する、少なくとも１つのポリシアネート反応体であって、該ポリシアネート反応体が、
（ｉ） 少なくとも２つのチオール基を有するポリチオールモノマー；
（ｉｉ）イソシアネート、イソチオシアネートおよびそれらの組合せから選択される少なくとも２官能基を有するポリシアネートモノマー；および
（ｉｉｉ）必要に応じて、少なくとも２つの反応性水素基を有する反応性水素材料の反応生成物であって、該反応性水素材料がポリオール、ヒドロキシル基およびチオール基の両方を有する材料、およびそれらの混合物から選択され、（ｉ）、（ｉｉ）および（ｉｉｉ）の相対量が、（ＮＣＯ＋ＮＣＳ）／（ＳＨ＋ＯＨ）のモル当量比が１．０以上であるように選択されるものを含む、第１成分；および
（ｂ）１級アミン、２級アミンおよびそれらの組合せから選択される少なくとも２官能基を有する、少なくとも１種のポリアミン反応体を含む、第２成分を含む二成分組成物の重合工程を包含する重合体の調製方法を提供する。
第１成分および第２成分は、それらを重合させる場合、屈折率約１．５７〜約１．８０、好ましくは約１．６０〜約１．７５；アッベ数少なくとも約３０、好ましくは少なくとも約３３；および初期バーコル硬度少なくとも１を有する重合体を提供するように選択される。屈折率は、米国標準試験法（Ａｍｅｒｉｃａｎ Ｓｔａｎｄａｒｄ Ｔｅｓｔ Ｍｅｔｈｏｄ：ＡＳＴＭ）番号Ｄ ５４２−９５に従って測定する。アッベ数またはｎｕ値は、適した計器、例えばＢａｕｓｃｈ ＆ Ｌｏｍｂ ＡＢＢＥ−３Ｌ屈折計を使用して測定する。初期バーコル硬度（一般にゼロ秒バーコル硬度といわれる）はＡＳＴＭ番号Ｄ ２５８３−９５に従って測定する。
【００１６】
二成分組成物の第１成分のポリシアネート反応体は、イソシアネート（−ＮＣＯ）、イソチオシアネート（−ＮＣＳ）およびイソシアネート基とイソチオシアネート基の組合せから選択される、少なくとも２官能基を有する。本明細書で使用される「シアネート」の用語は、ブロックされていない（またはキャップされていない）イソシアネート基およびイソチオシアネート基であって、反応性水素基、例えばチオール、ヒドロキシルまたはアミン基と共有結合を形成することができるものをいう。
【００１７】
ポリシアネート反応体は、ポリチオールモノマー、ポリシアネートモノマーおよび必要に応じて反応性水素材料（ポリオールまたはヒドロキシル基およびチオール基の両方を有する材料など）の反応生成物である。ポリシアネート反応体の調製で、ポリチオールモノマー、ポリシアネートモノマーおよび要すれば反応性水素材料の相対量は、（ＮＣＯ＋ＮＣＳ）／（ＳＨ＋ＯＨ）のモル当量比で１．０以上、例えば１．２：１．０〜４．０：１．０、または２．０：１．０〜３．０：１．０であるように選択される。
【００１８】
二成分組成物の第１成分のポリシアネート反応体は、ウレタン結合（−ＮＨ−Ｃ（Ｏ）−Ｏ−）、チオウレタン結合（−ＮＨ−Ｃ（Ｏ）−Ｓ−）、チオカルバメート結合（−ＮＨ−Ｃ（Ｓ）−Ｏ−）、ジチオウレタン結合（−ＮＨ−Ｃ（Ｓ）−Ｓ−）およびそれらの組合せから選択される骨格結合を有する。ポリシアネート反応体の分子量は広範に変えることができ、例えば、数平均分子量（Ｍｎ）５００〜１５，０００、または５００〜５０００を有するもの（ポリエチレン標準を用いるゲルパーミエーションクロマトグラフィー（ＧＰＣ）で測定）などである。
【００１９】
ポリシアネート反応体の調製に使用されるポリチオールモノマーは、少なくとも２つのチオール基を有し、脂肪族ポリチオール、環脂肪族ポリチオール、芳香族ポリチオールおよびそれらの混合物から選択され得る。加えて、ポリチオールモノマーは、エーテル結合（−Ｏ−）、スルフィド結合（−Ｓ−）、ポリスルフィド結合（−Ｓｘ−、但しｘは少なくとも２、例えば２〜４）およびこのような結合の組合せから選択される結合を含み得る。本明細書で使用される、「チオール」、「チオール基」、「メルカプト」または「メルカプト基」は、イソシアネート基と反応してチオウレタン結合（すなわち−ＮＨ−Ｃ（Ｏ）−Ｓ−）を、またはイソチオシアネート基と反応してジチオウレタン結合（すなわち−ＮＨ−Ｃ（Ｓ）−Ｓ−）を形成することができる−ＳＨ基をいう。
【００２０】
ポリシアネート反応体の調製に使用し得るポリチオールモノマーの例として、限定するものではないが、２，５−ジメルカプトメチル−１，４−ジチアン、２，２’−チオジエタンチオール、ペンタエリスリトールテトラキス（３−メルカプトプロピオネート）、ペンタエリスリトールテトラキス（２−メルカプトアセテート）、トリメチロールプロパントリス（３−メルカプトプロピオネート）、トリメチロールプロパン トリス（２−メルカプトアセテート）、４−メルカプトメチル−３，６−ジチア−１，８−オクタンジチオール、４−ｔｅｒｔ−ブチル−１，２−ベンゼンジチオール、４，４’−チオジベンゼンチオール、ベンゼンジチオール、エチレングリコールジ（２−メルカプトアセテート）、エチレングリコールジ（３−メルカプトプロピオネート）、ポリ（エチレングリコール）ジ（２−メルカプトアセテート）およびポリ（エチレングリコール）ジ（３−メルカプトプロピオネート）が含まれる。ポリチオールモノマーの混合物もポリシアネート反応体の調製に使用され得る。
【００２１】
ポリチオールモノマーは、以下の一般式Ｉで表されるポリチオールから選択してもよい：
【化３７】
2004500447.tif 000002
［式中、Ｒ１およびＲ２はそれぞれ独立して、直鎖または分枝鎖アルキレン、環状アルキレン、フェニレンおよびＣ１−Ｃ９アルキル置換されたフェニレンから選択される。］。選択され得るＲ１およびＲ２の直鎖または分枝鎖アルキレンの例として、限定するものではないが、メチレン、エチレン、１，３−プロピレン、１，２−プロピレン、１，４−ブチレン、１，２−ブチレン、ペンチレン、ヘキシレン、ヘプチレン、オクチレン、ノニレン、デシレン、ウンデシレン、オクタデシレンおよびイコシレン（ｉｃｏｓｙｌｅｎｅ）が含まれる。それぞれ選択され得るＲ１およびＲ２の環状アルキレンの例として、限定するものではないが、シクロペンチレン、シクロヘキシレン、シクロヘプチレン、シクロオクチレン、およびそれらのアルキル置換された誘導体が含まれる。二価の結合基Ｒ１およびＲ２は、フェニレンおよびアルキル置換されたフェニレン（例えば、メチル、エチル、プロピル、イソプロピルおよびノニル置換されたフェニレン）から選択されてもよい。本発明の好ましい実施態様では、Ｒ１およびＲ２がそれぞれメチレンまたはエチレンである。
【００２２】
一般式Ｉで表されるポリチオールは、反応混合物から水またはアルコールを同時除去するための強酸触媒（例えばメタンスルホン酸）存在下での、３−メルカプト−１，２−プロパンジオール（化学情報検索サービス機関（ＣＡＳ）登録番号９６−２７−５）とチオール官能性カルボン酸またはカルボン酸エステルのエステル化またはエステル交換反応で調製できる。とりわけ好ましいポリチオールモノマーは、一般式Ｉに関してＲ１およびＲ２がそれぞれメチレンであるものである。
【００２３】
本明細書で使用される、一般式Ｉに関して記載され示されるポリチオールモノマー（例えばチオグリセロールビス（２−メルカプトアセテート））は、任意の関連副産物オリゴマー種および未処理の出発原料を含むポリチオールモノマー組成物も含むことを意味する。例えば、過剰の塩基（例えばアンモニア水）を用いる、３−メルカプト−１，２−プロパンジオールとチオール官能性カルボン酸（例えば２−メルカプト酢酸）とのエステル化で得られる反応混合物を洗浄する場合、チオール基の酸化カップリングが起こり得る。このような酸化カップリングで、ジスルフィド結合、すなわち−Ｓ−Ｓ−結合を有するオリゴマーポリチオール種の形成が生じ得る。
【００２４】
ポリシアネート反応体の調製に使用されるポリチオールモノマーは、ジスルフィド結合を有するポリチオールオリゴマーであってよく、それは少なくとも２つのチオール基および硫黄を有するポリチオールモノマーの塩基性触媒の存在下での反応から調製される。ポリチオールモノマーと硫黄とのモル当量比はｍ〜（ｍ−１）であり、ｍは２〜２１の整数である。ポリチオールモノマーは、本明細書で前に列挙した例（例えば２，５−ジメルカプトメチル−１，４−ジチアン）から選択することができる。使用される硫黄は、例えば結晶、コロイド状、粉体および硫黄華の形態で、そして少なくとも９８％、好ましくは少なくとも９９％の純度を有するものを使用することができる。
【００２５】
副産物のオリゴマー種は、一般式Ｉａで示すことができる一般式Ｉのオリゴマーを含み得る：
【化３８】
2004500447.tif 000003
［式中、Ｒ１およびＲ２は上記のとおりであり、ｎおよびｍは独立して０〜２１の整数であり、ｎ＋ｍは少なくとも１である。］。一般式Ｉａは、オリゴマー化が、一般構造Ｉの任意のチオール基間でジスルフィド連結（ｂｏｎｄ）形成を介して生じ得ることを明らかにしている。全ての可能性は示されていないが、一般構造Ｉａは、一般構造Ｉから形成できる任意の可能なオリゴマーを示すことを意味する。
【００２６】
ジスルフィド結合を有するポリチオールオリゴマーの調製に使用される塩基性触媒は、アンモニア、アミンおよびそれらの混合物から選択され得る。アミンの例として、限定するものではないが、アルキルアミン（例えばエチルアミンおよびｎ−ブチルアミン）、ジアルキルアミン（例えばジエチルアミン）、トリアルキルアミン（例えばトリエチルアミン）、モルホリン、置換モルホリン、ピペリジンおよび置換ピペリジンが含まれる。塩基性触媒は、通常、反応初期に存在するポリチオールモノマーのモルに対して０．００１〜１．０モル％、例えば０．０１〜０．１モル％の量で存在する。塩基性触媒は、ポリチオールモノマーおよび硫黄に加えて、反応容器に一緒に入れてもよいし、また、ポリチオールモノマーと硫黄の添加後に、反応容器に加えてもよい。
【００２７】
ジスルフィド結合を有するポリチオールオリゴマーの合成は、溶媒、例えばハロゲン化炭化水素（クロロホルムなど）、脂肪族炭化水素（ヘキサンなど）、芳香族炭化水素（トルエンなど）およびエーテル（テトラヒドロフランなど）の存在下で行なわれ得る。ポリチオールオリゴマーは、室温〜溶媒の沸点の範囲の温度、例えば室温〜１２０℃、で調製することができる。本発明に有用なジスルフィド結合を有するポリチオールオリゴマーの調製は、米国特許第５，９６１，８８９号に詳記されており、その記載は全体を参照して本明細書に導入されている。
【００２８】
本発明の実施態様で、ジスルフィド結合を有するポリチオールオリゴマーは、以下の一般式ＩＩで表されるものから選択され得る：
【化３９】
2004500447.tif 000004
［式中、ｎは１〜２１の整数である。］。一般式ＩＩで表されるポリチオールオリゴマーは、本明細書で前に記載したように、塩基性触媒の存在下での、２，５−ジメルカプトメチル−１，４−ジチアン（２，５−ｄｉｍｅｒａｃａｐｔｏｍｅｔｈｙｌ−１，４−ｄｉｔｈｉａｎｅ）と硫黄との反応から調製することができる。
【００２９】
第１成分（ａ）のポリシアネート反応体の調製に使用されるポリシアネートモノマー（ａ）（ｉｉ）は、少なくとも２つのイソシアネート基を有するポリイソシアネート、少なくとも２つのイソチオシアネート基を有するイソチオシアネート、およびイソシアネート基とイソチオシアネート基の両方を有するポリシアネートから選択され得る。選択され得るポリシアネートモノマー（ａ）（ｉｉ）のポリイソシアネートの分類として、限定するものではないが：脂肪族ポリイソシアネート；エチレン性不飽和ポリイソシアネート；脂環式ポリイソシアネート；イソシアネート基が芳香族環に直接結合していない芳香族ポリイソシアネート、例えばα，α’−キシレンジイソシアネート；イソシアネート基が芳香族環に直接結合した芳香族ポリイソシアネート、例えばベンゼンジイソシアネート；スルフィド結合を含む脂肪族ポリイソシアネート；スルフィド結合またはジスルフィド結合を含む芳香族ポリイソシアネート；スルホン結合を含む芳香族ポリイソシアネート；スルホン酸エステル型ポリイソシアネート、例えば４−メチル−３−イソシアナトベンゼンスルホニル−４’−イソシアナト−フェノールエステル；芳香族スルホン酸アミド型ポリイソシアネート；硫黄を含むヘテロ環状ポリイソシアネート、例えばチオフェン−２，５−ジイソシアネート；これらの分類に属するポリイソシアネートのハロゲン化、アルキル化、アルコキシル化、ニトロ化、カルボジイミド変性、ウレア変性およびビウレット変性した誘導体；およびこれらの分類に属するポリイソシアネートの二量化または三量化生成物が含まれる。スルフィド結合を含む脂肪族ポリシアネートモノマー、同様にモノマーの骨格中に１またはそれ以上の硫黄原子を有する他のポリシアネートモノマーが特に好ましい。特に好ましい、硫黄を含むポリシアネートモノマーは、一般式（ＩＩＩ）のものである：
【化４０】
2004500447.tif 000005
［式中、Ｒ１０およびＲ１１は独立してＣ１−Ｃ３アルキルである。］。
【００３０】
選択され得るポリシアネートモノマー（ａ）（ｉｉ）の脂肪族ポリイソシアネートの例として、限定するものではないが、エチレンジイソシアネート、トリメチレンジイソシアネート、テトラメチレンジイソシアネート、ヘキサメチレンジイソシアネート、オクタメチレンジイソシアネート、ノナメチレンジイソシアネート、２，２’−ジメチルペンタンジイソシアネート、２，２，４−トリメチルヘキサンジイソシアネート、デカメチレンジイソシアネート、２，４，４−トリメチルヘキサメチレンジイソシアネート、１，６，１１−ウンデカントリイソシアネート、１，３，６−ヘキサメチレントリイソシアネート、１，８−ジイソシアナト−４−（イソシアナトメチル）オクタン、２，５，７−トリメチル−１，８−ジイソシアナト−５−（イソシアナトメチル）オクタン、ビス（イソシアナトエチル）カーボネート、ビス（イソシアナトエチル）エーテル、２−イソシアナトプロピル−２，６−ジイソシアナトヘキサノエート、リジンジイソシアネートメチルエステルおよびリジントリイソシアネートメチルエステルが含まれる。
【００３１】
エチレン性不飽和ポリイソシアネートの例として、限定するものではないが、ブテンジイソシアネートおよび１，３−ブタジエン−１，４−ジイソシアネートが含まれる。選択され得るポリシアネートモノマー（ａ）（ｉｉ）の脂環式ポリイソシアネートとして、限定するものではないが、イソホロンジイソシアネート、シクロヘキサンジイソシアネート、メチルシクロヘキサンジイソシアネート、ビス（イソシアナトメチル）シクロヘキサン、ビス（イソシアナトシクロヘキシル）メタン、ビス（イソシアナトシクロヘキシル）−２，２−プロパン、ビス（イソシアナトシクロヘキシル）−１，２−エタン、２−イソシアナトメチル−３−（３−イソシアナトプロピル）−５−イソシアナトメチル−ビシクロ［２．２．１］−ヘプタン、２−イソシアナトメチル−３−（３−イソシアナトプロピル）−６−イソシアナトメチル−ビシクロ［２．２．１］−ヘプタン、２−イソシアナトメチル−２−（３−イソシアナトプロピル）−５−イソシアナトメチル−ビシクロ［２．２．１］−ヘプタン、２−イソシアナトメチル−２−（３−イソシアナトプロピル）−６−イソシアナトメチル−ビシクロ［２．２．１］−ヘプタン、２−イソシアナトメチル−３−（３−イソシアナトプロピル）−６−（２−イソシアナトエチル）−ビシクロ［２．２．１］−ヘプタン、２−イソシアナトメチル−２−（３−イソシアナトプロピル）−５−（２−イソシアナトエチル）−ビシクロ［２．２．１］ヘプタンおよび２−イソシアナトメチル−２−（３−イソシアナトプロピル）−６−（２−イソシアナトエチル）−ビシクロ［２．２．１］−ヘプタンが含まれる。
【００３２】
イソシアネート基が芳香族環に直接結合していない芳香族ポリイソシアネートの例として、限定するものではないが、ビス（イソシアナトエチル）ベンゼン、α，α，α’，α’−テトラメチルキシレンジイソシアネート、１，３−ビス（１−イソシアナト−１−メチルエチル）ベンゼン、ビス（イソシアナトブチル）ベンゼン、ビス（イソシアナトメチル）ナフタレン、ビス（イソシアナトメチル）ジフェニルエーテル、ビス（イソシアナトエチル）フタレート、メシチレントリイソシアネートおよび２，５−ジ（イソシアナトメチル）フランが含まれる。選択され得るポリシアネートモノマー（ａ）（ｉｉ）のイソシアネート基が芳香族環に直接結合した芳香族ポリイソシアネートとして、限定するものではないが、フェニレンジイソシアネート、エチルフェニレンジイソシアネート、イソプロピルフェニレンジイソシアネート、ジメチルフェニレンジイソシアネート、ジエチルフェニレンジイソシアネート、ジイソプロピルフェニレンジイソシアネート、トリメチルベンゼントリイソシアネート、ベンゼントリイソシアネート、ナフタレンジイソシアネート、メチルナフタレンジイソシアネート、ビフェニルジイソシアネート、オルト−トルイジンジイソシアネート、オルト−トリリジン（ｔｏｌｙｌｉｄｉｎｅ）ジイソシアネート、オルト−トリレンジイソシアネート、４，４’−ジフェニルメタンジイソシアネート、ビス（３−メチル−４−イソシアナトフェニル）メタン、ビス（イソシアナトフェニル）エチレン、３，３’−ジメトキシ−ビフェニル−４，４’−ジイソシアネート、トリフェニルメタントリイソシアネート、重合性４，４’−ジフェニルメタンジイソシアネート、ナフタレントリイソシアネート、ジフェニルメタン−２，４，４’−トリイソシアネート、４−メチルジフェニルメタン−３，５，２’，４’，６’−ペンタイソシアネート、ジフェニルエーテルジイソシアネート、ビス（イソシアナトフェニルエーテル）エチレングリコール、ビス（イソシアナトフェニルエーテル）−１，３−プロピレングリコール、ベンゾフェノンジイソシアネート、カルバゾールジイソシアネート、エチルカルバゾールジイソシアネートおよびジクロロカルバゾールジイソシアネートが含まれる
【００３３】
選択され得るポリシアネートモノマー（ａ）（ｉｉ）の、スルフィド結合を含む脂肪族ポリイソシアネートとして、限定するものではないが、チオジエチルジイソシアネート、チオジプロピルジイソシアネート、ジチオジヘキシルジイソシアネート、ジメチルスルホンジイソシアネート、ジチオジメチルジイソシアネート、ジチオジエチルジイソシアネート、ジチオジプロピルジイソシアネートおよびジシクロヘキシルスルフィド−４，４’−ジイソシアネートが含まれる。スルフィド結合またはジスルフィド結合を含む芳香族ポリイソシアネートの例として、限定するものではないが、ジフェニルスルフィド−２，４’−ジイソシアネート、ジフェニルスルフィド−４，４’−ジイソシアネート、３，３’−ジメトキシ−４，４’−ジイソシアナトジベンジルチオエーテル、ビス（４−イソシアナトメチルベンゼン）−スルフィド、ジフェニルジスルフィド−４，４’−ジイソシアネート、２，２’−ジメチルジフェニルジスルフィド−５，５’−ジイソシアネート、３，３’−ジメチルジフェニルジスルフィド−５，５’−ジイソシアネート、３，３’−ジメチルジフェニルジスルフィド−６，６’−ジイソシアネート、４，４’−ジメチルジフェニルジスルフィド−５，５’−ジイソシアネート、３，３’−ジメトキシジフェニルジスルフィド−４，４’−ジイソシアネートおよび４，４’−ジメトキシジフェニルジスルフィド−３，３’−ジイソシアネートが含まれる。
【００３４】
選択され得るポリシアネートモノマー（ａ）（ｉｉ）の、スルホン結合を含む芳香族ポリイソシアネートとして、限定するものではないが、ジフェニルスルホン−４，４’−ジイソシアネート、ジフェニルスルホン−３，３’−ジイソシアネート、ベンジジンスルホン−４，４’ジイソシアネート、ジフェニルメタンスルホン−４，４’−ジイソシアネート、４−メチルジフェニルメタンスルホン−２，４’−ジイソシアネート、４，４’−ジメトキシジフェニルスルホン−３，３’−ジイソシアネート、３，３’−ジメトキシ−４，４’−ジイソシアナトジベンジルスルホン、４，４’−ジメチルジフェニルスルホン−３，３’−ジイソシアネート、４，４’−ジ−ｔｅｒｔ−ブチルジフェニルスルホン−３，３’−ジイソシアネートおよび４，４’−ジクロロジフェニルスルホン−３，３’−ジイソシアネートが含まれる。
【００３５】
ポリシアネート反応体の調製に使用され得る芳香族スルホン酸アミド型ポリイソシアネートの例として、限定するものではないが、４−メチル−３−イソシアナト−ベンゼンスルホニルアニリド−３’−メチル−４’−イソシアネート、ジベンゼンスルホニルエチレンジアミン−４，４’−ジイソシアネート、４，４’−メトキシベンゼンスルホニル−エチレンジアミン−３，３’−ジイソシアネートおよび４−メチル−３−イソシアナト−ベンゼン−スルホニルアニリド−４−エチル−３’−イソシアネートが含まれる。
【００３６】
選択され得るポリシアネートモノマー（ａ）（ｉｉ）のポリイソチオシアネートの分類として、限定するものではないが：脂肪族ポリイソチオシアネート；脂環式 ポリイソチオシアネート、例えばシクロヘキサンジイソチオシアネート；イソチオシアネート基が芳香族環に直接結合していない芳香族ポリイソチオシアネート、例えばα，α’−キシレンジイソチオシアネート；イソチオシアネート基が芳香族環に直接結合している芳香族ポリイソチオシアネート、例えばフェニレンジイソチオシアネート；ヘテロ環状ポリイソチオシアネート、例えば２，４，６−トリイソチオシアナト−１，３，５−トリアジンおよびチオフェン−２，５−ジイソチオシアネート；カルボニルポリイソチオシアネート；スルフィド結合を含む脂肪族ポリイソチオシアネート、例えばチオビス（３−イソチオシアナトプロパン）；これらのイソチオシアネート基に加えて硫黄原子を含む芳香族ポリイソチオシアネート；これらの分類に属するポリイソチオシアネートの、ハロゲン化、アルキル化、アルコキシル化、ニトロ化、カルボジイミド変性、ウレア変性およびビウレット変性された誘導体；およびこれらの分類に属するポリイソチオシアネートの二量化または三量化生成物が含まれる。
【００３７】
選択され得るポリシアネートモノマー（ａ）（ｉｉ）の脂肪族ポリイソチオシアネートの例として、限定するものではないが、１，２−ジイソチオシアナトエタン、１，３−ジイソチオシアナトプロパン、１，４−ジイソチオシアナトブタンおよび１，６−ジイソチオシアナトヘキサンが含まれる。芳香族環に直接結合したイソチオシアネート基を有する芳香族ポリイソチオシアネートの例として、限定するものではないが、１，２−ジイソチオシアナトベンゼン、１，３−ジイソチオシアナトベンゼン、１，４−ジイソチオシアナトベンゼン、２，４−ジイソチオシアナトトルエン、２，５−ジイソチオシアナト−ｍ−キシレン、４，４’−ジイソチオシアナト−１，１’−ビフェニル、１，１’−メチレンビス（４−イソチオシアナトベンゼン）、１，１’−メチレンビス（４−イソチオシアナト−２−メチルベンゼン）、１，１’−メチレンビス（４−イソチオシアナト−３−メチルベンゼン）、１，１’−（１，２−エタン−ジイル）ビス（４−イソチオシアナトベンゼン）、４，４’−ジイソチオシアナトベンゾフェネノン（ｂｅｎｚｏｐｈｅｎｅｎｏｎｅ）、４，４’−ジイソチオシアナト−３，３’−ジメチルベンゾフェノン、ベンズアニリド−３，４’−ジイソチオシアネート、ジフェニルエーテル−４，４’−ジイソチオシアネートおよびジフェニルアミン−４，４’−ジイソチオシアネートが含まれる。
【００３８】
二成分組成物の第１成分のポリシアネート反応体の調製に使用され得るカルボニルポリイソチオシアネートとして、限定するものではないが、ヘキサンジオール（ｄｉｏｙｌ）ジイソチオシアネート、ノナンジオール（ｎｏｎａｅｄｉｏｙｌ）ジイソチオシアネート、カルボニックジイソチオシアネート、１，３−ベンゼンジカルボニルジイソチオシアネート、１，４−ベンゼンジカルボニルジイソチオシアネートおよび（２，２’−ビピリジン）−４，４’−ジカルボニルジイソチオシアネートが含まれる。本発明で使用され得る、イソチオシアネート基に加えて硫黄原子を含む芳香族ポリイソチオシアネートの例として、限定するものではないが、１−イソチオシアナト−４−［（２−イソチオシアナト）スルホニル］ベンゼン、チオビス（４−イソチオシアナトベンゼン）、スルホニルビス（４−イソチオシアナトベンゼン）、スルフィニルビス（４−イソチオシアナトベンゼン）、ジチオビス（４−イソチオシアナトベンゼン）、４−イソチオシアナト−ｌ−［（４−イソチオシアナトフェニル）−スルホニル］−２−メトキシベンゼン、４−メチル−３−イソチオシアナトベンゼン−スルホニル−４’−イソチオシアネートフェニルエステルおよび４−メチル−３−イソチオシアナトベンゼン−スルホニルアニリド−３’−メチル−４’−イソチオシアネートが含まれる。
【００３９】
二成分組成物の第１成分のポリシアネート反応体の調製に使用されるポリシアネートモノマー（ａ）（ｉｉ）は、例えば、脂肪族、脂環式、芳香族、ヘテロ環状の、イソシアネート基およびイソチオシアネート基の両方を含むポリシアネートモノマーから、またはそれらのイソチオシアネート基に加えて硫黄原子を含むものから選択され得る。このような化合物の例として、限定するものではないが、１−イソシアナト−３−イソチオシアナトプロパン、１−イソシアナト−５−イソチオシアナトペンタン、１−イソシアナト−６−イソチオシアナトヘキサン、イソシアナトカルボニルイソチオシアネート、１−イソシアナト−４−イソチオシアナトシクロヘキサン、１−イソシアナト−４−イソチオシアナトベンゼン、４−メチル−３−イソシアナト−１−イソチオシアナトベンゼン、２−イソシアナト−４，６−ジイソチオシアナト−１，３，５−トリアジン、４−イソシアナト−４’−イソチオシアナト−ジフェニルスルフィドおよび２−イソシアナト−２’−イソチオシアナトジエチルジスルフィドが含まれる。
【００４０】
二成分組成物の第１成分のポリシアネート反応体は、必要に応じて、少なくとも２つのヒドロキシル基を有するポリオール、ヒドロキシル基とチオール基の両方を有する材料、およびそれらの混合物から選択される反応性水素材料（ａ）（ｉｉｉ）から調製され得る。本明細書で使用される「反応性水素材料」は、イソシアネート基およびイソチオシアネート基と共有結合を形成することができる反応性水素基を有する材料を意味する。
【００４１】
選択され得る必要に応じての反応性水素材料（ａ）（ｉｉｉ）のポリオールの分類として、限定するものではないが：直鎖または分枝鎖アルカンポリオール、例えば１，２−エタンジオール、１，３−プロパンジオール、１，２−プロパンジオール、１，４−ブタンジオール、１，３−ブタンジオール、グリセロール、ネオペンチルグリコール、トリメチロールエタン、トリメチロールプロパン、ジトリメチロールプロパン、エリスリトール、ペンタエリスリトールおよびジペンタエリスリトール；ポリアルキレングリコール類、例えばジエチレングリコール、ジプロピレングリコールおよび高級ポリアルキレングリコール（数平均分子量例えば２００〜２，０００グラム／モルを有するポリエチレングリコールなど）；環状アルカンポリオール類、例えばシクロペンタンジオール、シクロヘキサンジオール、シクロヘキサントリオール、シクロヘキサンジメタノール、ヒドロキシプロピルシクロヘキサノールおよびシクロヘキサンジエタノール；芳香族ポリオール類、例えばジヒドロキシベンゼン、ベンゼントリオール、ヒドロキシベンジルアルコールおよびジヒドロキシトルエン；ビスフェノール類、例えば４，４’−イソプロピリデンジフェノール；４，４’−オキシビスフェノール、４，４’−ジヒドロキシベンゾフェノン、４，４’−チオビスフェノール、フェノールフタレイン、ビス（４−ヒドロキシフェニル）メタン、４，４’−（１，２−エテンジイル）ビスフェノールおよび４，４’−スルホニルビスフェノール；ハロゲン化ビスフェノール類、例えば４，４’−イソプロピリデンビス（２，６−ジブロモフェノール）、４，４’−イソプロピリデンビス（２，６−ジクロロフェノール）および４，４’−イソプロピリデンビス（２，３，５，６−テトラクロロフェノール）；アルコキシル化ビスフェノール類、例えば１〜７０アルコキシル基（例えばエトキシ、プロポキシ、α−ブトキシおよびβ−ブトキシ基）を有するアルコキシル化４，４’−イソプロピリデンジフェノール；および対応するビスフェノールの水素化により調製できるビスシクロヘキサノール、例えば４，４’−イソプロピリデン−ビスシクロヘキサノール、４，４’−オキシビスシクロヘキサノール、４，４’−チオビスシクロヘキサノールおよびビス（４−ヒドロキシシクロヘキサノール）メタンが含まれる。
【００４２】
本発明のある実施態様として、選択される必要に応じての反応性水素材料（ａ）（ｉｉｉ）のポリオールが、２またはそれ以上のヒドロキシ基を有するポリウレタンプレポリマーである。本発明に有用なヒドロキシ官能性ポリウレタンプレポリマーは、上記の任意のポリオールおよび適したポリイソシアネートから選択できる。ヒドロキシ基とイソシアネート基のモル当量比を選択して、実質的に遊離イソシアネート基を有さないヒドロキシ官能性ポリウレタンプレポリマーを製造することができる。ヒドロキシ官能性ポリウレタンプレポリマーの調製に適したポリイソシアネートの例として、本明細書で前に列挙したものが含まれる。選択される必要に応じての反応性水素材料（ａ）（ｉｉｉ）のヒドロキシ官能性ポリウレタンプレポリマーは、通常、数平均分子量（Ｍｎ）５０，０００未満、好ましくは２０，０００未満、より好ましくは１０，０００未満グラム／モルを有する（ポリスチレン標準を使用するゲルパーミエーションクロマトグラフィー（ＧＰＣ）で測定）。
【００４３】
選択される必要に応じての反応性水素材料（ａ）（ｉｉｉ）のヒドロキシル基とチオール基の両方を有する材料の例として、限定するものではないが、２−メルカプトエタノール、３−メルカプト−１，２−プロパンジオール、グリセリンビス（２−メルカプトアセテート）、グリセリンビス（３−メルカプトプロピオネート）、１−ヒドロキシ−４−メルカプトシクロヘキサン、２，４−ジメルカプトフェノール、２−メルカプトヒドロキノン、４−メルカプトフェノール、１，３−ジメルカプト−２−プロパノール、２，３−ジメルカプト−１−プロパノール、１，２−ジメルカプト−１，３−ブタンジオール、トリメチロールプロパンビス（２−メルカプトアセテート）、トリメチロールプロパンビス（３−メルカプトプロピオネート）、ペンタエリスリトールモノ（２−メルカプトアセテート）、ペンタエリスリトールビス（２−メルカプトアセテート）、ペンタエリスリトールトリス（２−メルカプトアセテート）、ペンタエリスリトールモノ（３−メルカプトプロピオネート）、ペンタエリスリトールビス（３−メルカプトプロピオネート）、ペンタエリスリトールトリス（３−メルカプトプロピオネート）、ヒドロキシメチルトリス（メルカプトエチルチオメチル）メタン、１−ヒドロキシエチルチオ−３−メルカプトエチルチオベンゼン、４−ヒドロキシ−４’−メルカプトジフェニルスルホン、ジヒドロキシエチルスルフィドモノ（３−メルカプトプロピオネート）およびヒドロキシエチルチオメチルトリス（メルカプトエチルチオ）メタンが含まれる。
【００４４】
ポリチオールモノマー（ａ）（ｉ）、ポリシアネートモノマー（ａ）（ｉｉ）および要すれば反応性水素材料（ａ）（ｉｉｉ）の反応は、適した触媒の存在下で行なわれる。適した触媒の分類として、限定するものではないが、ターシャリーアミン（トリエチルアミンなど）および有機金属化合物（ジブチルスズジラウレート）が含まれる。ポリシアネート反応体の調製に使用され得る触媒の他の例は以下で列挙する。触媒をポリシアネート反応体の調製に使用する場合、それらは通常、（ａ）（ｉ）、（ａ）（ｉｉ）および（ａ）（ｉｉｉ）の総重量に対して、５重量％未満、好ましくは３重量％未満、より好ましくは１重量％未満の量で存在する。
【００４５】
二成分組成物の第２成分（ｂ）のポリアミン反応体は、脂肪族ポリアミン、環脂肪族ポリアミン、芳香族ポリアミンおよびそれらの混合物から選択され得る。ポリアミン反応体は、１級アミン（−ＮＨ２）、２級アミン（−ＮＨ−）およびそれらの組合せから選択される、少なくとも２つの官能基を有する。好ましくは、ポリアミン反応体は少なくとも２つの１級アミン基を有する。
【００４６】
ポリアミン反応体は、任意のエチレンアミンの族（例えばエチレンジアミン（ＥＤＡ）、ジエチレントリアミン（ＤＥＴＡ）、トリエチレンテトラミン（ＴＥＴＡ）、テトラエチレンペンタミン（ＴＥＰＡ）、ペンタエチレンヘキサミン（ＰＥＨＡ）、ピペラジン、すなわちジエチレンジアミン（ＤＥＤＡ）、および２−アミノ−１−エチルピペラジン）から選択され得る。ポリアミン反応体は、また、Ｃ１−Ｃ３ジアルキルトルエンジアミンの１またはそれ以上の異性体、３，５−ジメチル−２，４−トルエンジアミン、３，５−ジメチル−２，６−トルエンジアミン、３，５−ジエチル−２，４−トルエンジアミン、３，５−ジエチル−２，６−トルエンジアミン、３，５−ジイソプロピル−２，４−トルエンジアミン、３，５−ジイソプロピル−２，６−トルエンジアミンおよびそれらの混合物など、から選択され得る。選択され得るポリアミン反応体のポリアミンの別の例として、限定するものではないが、メチレンジアニリンおよびトリメチレングリコールジ（パラ−アミノベンゾエート）が含まれる。
【００４７】
本発明のある実施態様として、ポリアミン反応体は一般に、以下の一般構造（ＩＶ−ＶＩ）を有するものとして記載できる：
【化４１】
2004500447.tif 000006
【００４８】
特に好ましい構造として、以下の一般式ＶＩＩ−ＸＸで表される１またはそれ以上のジアミンが含まれる：
【化４２】
2004500447.tif 000007
【化４３】
2004500447.tif 000008
【化４４】
2004500447.tif 000009
［式中、Ｒ３およびＲ４は、それぞれ独立してＣ１−Ｃ３アルキルであり、Ｒ５は、水素およびハロゲン（例えば塩素および臭素）から選択される。］。一般式ＶＩＩで表されるジアミンは、一般に、４，４’−メチレン−ビス（ジアルキルアニリン）として記載される。一般式ＶＩＩで表されるジアミンの特定の例として、限定するものではないが、４，４’−メチレン−ビス（２，６−ジメチルアニリン）、４，４’−メチレン−ビス（２，６−ジエチルアニリン）、４，４’−メチレン−ビス（２−エチル−６−メチルアニリン）、４，４’−メチレン−ビス（２，６−ジイソプロピルアニリン）、４，４’−メチレン−ビス（２−イソプロピル−６−メチルアニリン）および４，４’−メチレン−ビス（２，６−ジエチル−３−クロロアニリン）が含まれる。一般式ＶＩＩで表される好ましいジアミンは、４，４’−メチレン−ビス（２，６−ジエチル−３−クロロアニリン）である。
【００４９】
本発明の他の実施態様では、ポリアミン反応体は、一般に、一般構造ＸＸＩを有する２，６−ジアミノトルエン−３，５−ジアルキルスルフィドであり得る：
【化４５】
2004500447.tif 000010
［式中、Ｒ６およびＲ７は、直鎖、分枝鎖または環状Ｃ１−Ｃ２０アルキルである。］。一般構造ＸＸＩの好ましい化合物は、２，６−ジアミノトルエン−３，５−ジメチルスルフィドおよび２，６−ジアミノトルエン−３，５−ジエチルスルフィドである。
【００５０】
本発明の方法による二成分組成物の重合は、例えばインペラーまたは押出機を使用して、第１成分と第２成分を共に混合する；必要に応じて組合せた混合物を脱気する；必要に応じて混合物を型に加える；そして型と混合物をある時間中加熱することにより達成され得る。。利用できる熱硬化サイクルは、例えば使用する成分の反応性およびモル比、何れの触媒（類）の存在によって変えてもよい。通常、熱硬化サイクルは、二成分組成物の組合せた混合物の、室温から２００℃までの高さ、好ましくは１００℃〜１４０℃での、０．５時間〜７２時間、好ましくは０．５〜１６時間の加熱を含む。
【００５１】
２成分組成物に用いうる触媒には、たとえば、第３アミン、たとえば、トリエチルアミン、トリイソプロピルアミンおよびＮ，Ｎ−ジメチルベンジルアミン、および有機金属化合物、たとえば、ジブチルスズジラウレート、ジブチルスズジアセテートおよびスズオクトエートなどが含まれる。第３アミンの追加の例は米国特許第５，６９３，７３８号第１０欄第６〜３８行に列挙されており、これらの開示はここに参照として含める。触媒として有用な有機金属化合物の追加の例は、米国特許第５，６３１，３３９号第４欄第２６〜４６行に列挙されており、この開示はここに参照として含める。使用する場合、典型的には、触媒は２成分組成物の第１および第２成分を組み合わせる前に第２成分中に組込まれる。触媒の量は、典型的には、組み合された第１および第２成分の合計重量を基準にして５重量％以下、好ましくは３重量％以下、より好ましくは１重量％以下までである。
【００５２】
２成分組成物の第１および第２成分は、典型的には、０．５〜１００以上までの（ＮＣＯ＋ＮＣＳ）基と（−ＮＨ２＋−ＮＨ−）基とのモル当量比を提供するのに十分な量で一緒に重合される。許容される（ＮＣＯ＋ＮＣＳ）基と（−ＮＨ２＋−ＮＨ−）基との比率は、０．５〜５０、０．５〜１０、０．５〜５、０．５〜３．０、０．５〜１．５、０．８〜１．２である。正確な比率は最終的な重合体に望まれる正確な特性に依存する。
【００５３】
２成分組成物を重合する好ましい方法は反応射出成形（ＲＩＭ）である。ＲＩＭ法では、高速反応性である２種以上の液体が固体ポリマーを形成する。液体は個々に混合ヘッドを通じて成形装置に計量しながら供給され、そこで固体ポリマーが形成される。本発明の一部として使用可能なＲＩＭ装置の例は米国特許第４，１８９，０７０号に記載されており、ここに参照として含める。
本発明のＲＩＭ法を行なうのに好ましい装置は、広範囲の化学量論比にわたって正確な計量供給および完全な混合を行なうことができるモジュラー式構成の装置である。その装置は、反応性液体を分離して入れておくための複数の貯蔵ベッセルを有する。対応する複数の反応物計量供給シリンダは液体貯蔵ベッセルの一つに適当な経路によってそれぞれ結合される。それぞれのシリンダは往復可能なピストンを有する。全てのシリンダのピストンを一緒に往復させるために、動力が提供される。第一の計量供給シリンダのピストンの一端にレバーアームが連結される。このレバーアームは、第一計量供給シリンダピストン連結から離れた点で、スロット接続において、可動てこをピボット的にかみ合わせる。また、レバーアームは、スロット接続において、他の計量供給シリンダのピストンもピボット的にかみ合わせる。各計量供給シリンダは、かわるがわる適当な経路により混合ヘッドに接続され、反応性混合物はそこから成形装置に射出される。反応物の連続速度制御は、一つの計量供給シリンダを調節するレバーアームについての可動てこの位置を変化させることによって提供される。
【００５４】
本発明の方法で重合される２成分有機組成物には種々の従来の添加剤を含有させてよい。このような添加剤には、光安定剤、熱安定剤、酸化防止剤、紫外光吸収剤、離型剤、静的（光互変性でない）染料、顔料および柔軟化添加剤、たとえばアルコキシル化フェノールベンゾエートおよびポリ（アルキレングリコール）ジベンゾエートが含まれる。好ましい離型剤は、Ｅ．Ｉ．デュポン・デ・ネモアース・アンド・カンパニー、ウィルミントン、デラウェアから市販されている「ゼレク　ＵＮ」、Ｃ８〜Ｃ１６アルキルホスフェートエステルである。黄変に対する耐性を増大させるために、２成分有機組成物に耐黄変性添加剤、たとえば、３−メチル−２−ブテノール、オルガノピロカーボネートおよびトリフェニルホスファイト（ＣＡＳ登録第１０１−０２−０号）を添加してもよい。典型的には、このような添加剤は２成分組成物中に、第１および第２成分を組み合わせた合計重量を基準にして１０重量％以下、好ましくは５重量％以下、そしてより好ましくは３重量％以下の量で存在する。このような従来の添加剤は組成物の第１または第２成分のいずれかに添加してよいが、典型的には、これらは第１成分のイソシアネートまたはイソチオシアネート基との悪い相互作用の可能性を最小限にするために第２成分へ含められる。
【００５５】
本発明の方法により調製される重合体は固体、好ましくは透明であり、たとえば光学または眼用用途に適している。本発明の重合体は、約１．５７〜約１．８０、好ましくは約１．６０〜約１．７５の屈折率、少なくとも約３０、好ましくは少なくとも約３３のアッベ数、少なくとも１のゼロ秒バーコル硬度、および良好な耐衝撃性を有する。２成分組成物の第１および第２成分を含有する反応物および化合物は、それからの重合体が上述のような特性を有するように選択され、そしてそうなるような量で組み合される。本発明の方法により調製される固体物品には、平面および眼用レンズのような光学レンズ、サンレンズ、窓、自動車用透明体、たとえばエルウインドシールド、サイドライトおよびバックライト、および飛行機用透明体、などが含まれるがこれらに限定されない。
【００５６】
光互変性物品、たとえば、レンズを調製するのに用いる場合は、重合体は、マトリックスに組込まれる光互変性物質を活性化する電磁スペクトルの部分、すなわち、光互変性物質の着色または開放形態を提供する紫外（ＵＶ）光の波長およびそのＵＶ活性化形態、すなわち開放形態における光互変性物質の吸収極大波長を含む可視スペクトルの部分に対して透明であるべきである。本発明の重合体と共に用いうる光互変性物質には、このような重合体の中に組み込み、たとえば、溶解、分散または拡散することができる有機光互変性化合物または物質が含まれる。
【００５７】
本発明の光互変性物品を形成するのに用いることが意図される有機光互変性物質の第１の群は、５９０ナノメーター以上の可視範囲たとえば、５９０〜７００ナノメートルの活性化吸収極大を有するものである。このような材料は、典型的には、適当な溶媒またはマトリックス中で紫外光に露出された場合に青、青味緑、または青味紫の色を示す。本発明に有用なこのような物質の例には、スピロ（インドリン）ナフトオキサジンおよびスピロ（インドリン）ベンズオキサジンが含まれるがこれらに限定されない。このような光互変性物質の他の例は公開された文献に記載されている。たとえば、米国特許第３，５６２，１７２号；同第３，５７８，６０２号；同第４，２１５，０１０号；同第４，３４２，６６８号；同第５，４０５，９５８号；同第４，６３７，６９８号；同第４，９３１，２１９号；同第４，８１６，５８４号；同第４，８８０，６６７号；同第４，８１８，０９６号を参照のこと。また、たとえば日本国特許公報６２／１９５３８３号、および、Ｔｅｃｈｎｉｑｕｅｓ　ｉｎ　Ｃｈｅｍｉｓｔｒｙ、第ＩＩＩ巻、「ホトクロミズム」、チャプター３、Ｇｌｅｎｎ　Ｈ．Ｂｒｏｗｎ編、ジョン・ワイレイ・アンド・サンズ社、ニューヨーク、１９７１年のテキストを参照のこと。
【００５８】
本発明の光互変性物品を形成するのに使用するために意図される有機光互変性物質の第２の群は、４００〜５００ナノメートルの可視範囲の内に少なくとも一つの吸収極大、好ましくは二つの吸収極大を有するものである。このような材料は、典型的には、適当な溶媒またはマトリックス中で紫外光に露出された場合に黄橙色を示す。このような化合物には、ある種のクロメン、すなわち、ベンゾピランおよびナフトピランが含まれる。このようなクロメンの多くは公開された文献、たとえば、米国特許第３，５６７，６０５号；同第４，８２６，９７７号；同第５，０６６，８１８号；同第４，８２６，９７７号；同第５，０６６，８１８号；同第５，４６６，３９８号；同第５，３８４，０７７号；同第５，２３８，９３１号；および同第５，２７４，１３２号に記載されている。
【００５９】
本発明の光互変性物品を形成するために用いることが意図される有機光互変性物質の第３の群は、４００〜５００ナノメートルの可視範囲に吸収極大を有し、５００〜７００ナノメートルの可視範囲にもう一つの吸収極大を有するものである。典型的には、これらの材料は適当な溶媒またはマトリックス中で紫外光に露出された場合に黄／茶ないし紫／灰にわたる色を示す。これらの物質の例には、ある種のベンゾピラン化合物、ピラン環の２位に置換基を有し、ベンゾピランのベンゼン部分を縮合したベンゾチエノまたはベンブフラノ環のような置換もしくは無置換複素環を有するある種のベンゾピラン化合物が含まれる。このような材料は米国特許第５，４２９，７７４号の主題である。
【００６０】
その他の意図される光互変性物質は、光互変性有機金属ジチゾネート、すなわち、（アリールアゾ）チオホルミックアリールヒドラジネート、たとえば米国特許第３，３６１，７０６号に記載されている水銀ジチゾネートである。フルギドおよびフルギミド、たとえば米国特許第４，９３１，２２０号第２０欄第５行〜第２１欄第３８行に記載されている３−フリルおよび３−チエニルフルギドおよびフルギミド。
【００６１】
上述の特許に記載された光互変性物質に関する開示は、ここに参照として含める。本発明の光互変性物品は、所望により一種の光互変性物質または光互変性物質の混合物を含有してもよい。光互変性物質の混合物は中間灰または褐色に近いようなある種の活性化された色を達成するために用いられてよい。
【００６２】
ここに記載されたそれぞれの光互変性物質は、その化合物の混合物が塗布または組み込まれる重合体が所望の色、たとえば、フイルターを通さない太陽光で活性化された場合に灰色または褐色のシェード、すなわち、活性化された光互変性物質によって与えられる可能な限り中間色に近い色のような実質的に中間色を示すような量および比率（混合物が用いられる場合）で用いてよい。用いられる上述の光互変性物質の相対量はこのような化合物の活性種の色の相対強度、および望まれる最終的な色に一部依存して変化する。
【００６３】
ここで説明する光互変性化合物または物質は当業界で説明される種々の方法によって重合体に塗布されるかまたは組み込まれる。このような方法には、その物質を重合体中に溶解させるか分散させることが含まれる。たとえば、光互変性物質の熱溶液中に重合体を浸漬するか、または熱移動によって光互変性物質を重合体の中に吸収させる。重合体の隣接する層の間に分離した層、たとえばポリマーフィルムの一部として光互変性物質を提供する。重合体の表面上に位置させた被覆または被覆の一部として光互変性物質を塗布する。「吸収」または「吸収する」の用語は、光互変性物質が単独で重合体中に浸透すること、光互変性物質が多孔性ポリマー中に溶媒に助けられて移動吸収すること、気相、およびその他のこのような移転機構、を含む意味であることが意図される。吸収方法の一例には、光互変性物品を光互変性物質で被覆し、光互変性物品の表面を加熱し、その後光互変性物品の表面から残された被覆を除去する方法が含まれる。
【００６４】
重合体に塗布されるか組込まれる光互変性物質またはそれらを含む組成物の量は、活性化によって裸眼で認識可能な光互変効果を提供するのに十分な量で用いられる限り、重要でない。一般に、このような量は光互変量として記載される。使用される特定量は、それらの照射において望まれる色の強度および光互変性物質を組み込むか塗布するのに用いる方法にしばしば依存する。典型的には、塗布または組み込まれる光互変性物質が多いほど色強度が高くなる。一般に、光互変性光学重合体に組み込まれるか塗布される光互変性物質の合計量は、その光互変性物質が組込まれ塗布される表面の平方センチメートル当り０．１５〜０．３５ミリグラムの範囲である。
【００６５】
光互変性物質は、その組成物が重合、たとえば注型硬化される前に２成分有機組成物へ添加されてよいことも考慮されるべきである。しかしながら、そのような場合は、光互変性物質は、たとえば、存在しうる開始剤および／または第１および第２成分のイソシアネート、イソチオシアネートおよびアミン基との潜在的な不利な相互作用に対して耐性であることが好ましい。このような不利な相互作用によって、たとえばそれらが開放または閉鎖形態のいずれかで補足されることにより光互変性物質の不活性化が生じうる。また、光互変性物質は、光互変性顔料および金属酸化物に包封された光互変性物質を含んでよい。これらの内の後者は米国特許第４，１６６，０４３号および同第４，４６７，１７０号に記載されている。米国特許第４，９３１，２２０号に記載されているような、有機重合体のマトリックス中に十分包封された有機光互変性物質が硬化前に本発明の２成分組成物中に組み込まれてよい。光互変性物質が硬化前に本発明の２成分有機組成物に添加される場合は、典型的には、それらは第１および第２成分が混合される前の第２成分中に組込まれる。
【００６６】
実施例１
チオグリセロールビス（２−メルカプトアセテート）は本発明の好ましいポリチオールモノマーであり、一般式Ｉに関してＲ１およびＲ２はそれぞれメチレンである。以下の成分からチオグリセロールビス（２−メルカプトアセテート）を調製した。
【００６７】
【表１】
2004500447.tif 000011
（ａ）アンモニア５重量％の水溶液。
【００６８】
仕込み１の成分を、磁気撹拌機、熱電対、温度フィードバック制御装置に連結された加熱マントル、および真空蒸留塔を備えた５リットル丸底フラスコに加えた。５〜１０ミリメートル水銀に減圧し、反応混合物を７０℃に加熱し、４〜５時間保つた。その間に、蒸留塔から水が収集された。
【００６９】
蒸留塔から収集される水がなくなった時に、反応混合物を室温に冷却し、モーター駆動撹拌羽根、熱電対および水冷ジャケットを備えた６リットル丸底フラスコに移した。この混合物に仕込み２を加え、３０〜４５分間、１０〜２０℃の発熱を伴ないながら撹拌した。室温まで冷やしながら、反応混合物を放置して上部にアンモニア相を蓄積させた。これはピペットで吸引して除去した。残された下部の層をそれぞれ２リットルの脱イオン水で２、３回洗浄した。洗浄した層から水を真空ストリップして、１９９５グラムのチオグリセロールビス（２−メルカプトアセテート）を、１．５８２５の屈折率を有する黄味油状物の形態で得た。
【００７０】
実施例２〜１０
ポリイソシアネートを、ポリチオールおよび幾つかの実施例ではポリオールと共に８０℃で２時間混合し、粘性液体プレポリマー第１成分を得た。暖かいプレポリマー第１成分を素早く撹拌し、ジアミン第２成分をこれに加えた。この混合物を数秒間撹拌した後に、この混合物を２枚の平坦なガラスモールドの間に即座に充填した。満たされたモールドを１２０℃に加熱してその温度を１６時間保ち、プラスチックシートを得た。これらの実施例で用いたポリイソシアネートはα，α’−キシレンジイソシアネート（ＸＤＩ）、α，α，α’，α’−テトラメチルキシレンジイソシアネート（ＴＭＸＤＩ）、およびビス（イソシアナトシクロヘキシル）メタン（Ｈ−ＭＤＩ）である。ジチオールおよびポリオールは、２，２’−チオジエタンチオール（ＤＭＤＳ）、およびトリメチロールプロパン（ＴＭＰ）、トーン（Ｔｏｎｅ）ポリオール３２Ｂ８（ＵＣ３２Ｂ８）、およびトーンポリオール３２Ｃ８（ＵＣ３２Ｃ８）である。トーンポリオールはユニオン・カーバイド・コーポレイション、ダンブリー、コネチカットより得られる。ポリアミン第２成分はジエチルトルエンジアミン（ＤＥＴＤＡ）である。これらの実施例で用いた各成分の特定のモル組成およびモル比は表１にまとめた。各実施例について測定した物理特性は表２にまとめた。
【００７１】
実施例１１
０．６当量のＨ−ＭＤＩと１当量のＤＭＤＳとを９０℃で１時間撹拌することにより第１成分を調製した。撹拌しながら、この第１成分に０．６当量のＸＤＩを加えた。混合物をさらに１．５時間撹拌して、粘性のプレポリマーを得た。この暖かいプレポリマーに０．２５当量のＤＡＴＤＡを加えた。数秒間撹拌した後に、得られた混合物を２枚の平坦なガラスモールドの間に充填した。満たされたモールドを１２０℃に加熱し、その温度に１６時間保ち、プラスチックシートを得た。
【００７２】
【表２】
2004500447.tif 000012
【００７３】
【表３】
2004500447.tif 000013
１Ｂ＆Ｌアッベ屈折計を用いて測定（ＡＲ）
２偏光顕微鏡を用いて測定（ＰＬＭ）
【００７４】
実施例では、本発明の重合体について、優れた高い屈折率、高いアッベ数および硬度（耐衝撃性）が示された。
【００７５】
本発明は好ましい実施態様に関連して説明されてきた。詳細な説明をより理解することによって明白な改変および変更が可能である。ここに添付される請求の範囲または均等の範囲に含まれている限り、このようなすべての改変および変更は含まれるものとして発明が構成されることが意図されている。
【国際公開パンフレット】
2004500447.tif 000050
2004500447.tif 000051
2004500447.tif 000052
2004500447.tif 000053
2004500447.tif 000054
2004500447.tif 000055
2004500447.tif 000056
2004500447.tif 000057
2004500447.tif 000058
2004500447.tif 000059
2004500447.tif 000060
2004500447.tif 000061
2004500447.tif 000062
2004500447.tif 000063
2004500447.tif 000064
2004500447.tif 000065
2004500447.tif 000066
2004500447.tif 000067
2004500447.tif 000068
2004500447.tif 000069
2004500447.tif 000070
2004500447.tif 000071
2004500447.tif 000072
2004500447.tif 000073
2004500447.tif 000074
2004500447.tif 000075
2004500447.tif 000076
2004500447.tif 000077
2004500447.tif 000078
2004500447.tif 000079
2004500447.tif 000080
2004500447.tif 000081
2004500447.tif 000082
2004500447.tif 000083
2004500447.tif 000084
2004500447.tif 000085
2004500447.tif 000086
2004500447.tif 000087
2004500447.tif 000088
2004500447.tif 000089
2004500447.tif 000090
2004500447.tif 000091
2004500447.tif 000092
2004500447.tif 000093
2004500447.tif 000094
2004500447.tif 000095
2004500447.tif 000096
2004500447.tif 000097
2004500447.tif 000098
2004500447.tif 000099
2004500447.tif 000100
2004500447.tif 000101
2004500447.tif 000102
2004500447.tif 000103
2004500447.tif 000104
2004500447.tif 000105
2004500447.tif 000106
2004500447.tif 000107
2004500447.tif 000108
2004500447.tif 000109
2004500447.tif 000110
2004500447.tif 000111
2004500447.tif 000112
【国際調査報告】
2004500447.tif 000113
2004500447.tif 000114
2004500447.tif 000115